СПОСОБ ПОЛУЧЕНИЯ АЛЮМИНИЕВЫХ ЛИГАТУР
PROCEDURE FOR PRODUCTION OF ALUMINIUM ALLOYS

Изобретение относится к цветной металлургии и может быть применено для получения алюминиевых лигатур.
Известен способ получения алюминиевых лигатур (Алюминиевая лигатура. SU 990856 А, С22С 35/00), включающий приготовление перегретого алюминиевого расплава, подачу легирующих компонентов и их растворение в расплаве. Недостатком этого способа является длительность процесса растворения легирующих компонентов, что снижает производительность процесса, а также способствует насыщению алюминиевого расплава газами и окисными включениями.
Техническим результатом предлагаемого способа является повышение качества алюминиевых лигатур, повышение производительности и снижение трудоемкости их приготовления.
Сущность предлагаемого способа заключается в том, что приготавливают перегретый алюминиевый расплав, подают легирующие компоненты и растворяют их в расплаве. В отличие от прототипа легирующие компоненты подают в виде проволоки. При этом между проволокой, являющейся положительным электродом, и алюминиевым расплавом, являющимся отрицательным электродом зажигают электрическую дугу в среде инертного газа для интенсификации оплавления проволоки и ввода легирующих компонентов в расплав в жидкой фазе.
Такая совокупность новых признаков с известными позволяет по сравнению с прототипом уменьшить время растворения легирующих компонентов в алюминиевом расплаве, повысить производительность процесса и снизить его трудоемкость. Уменьшение времени приготовления лигатуры уменьшает газонасыщение расплава и содержание оксидных включений, что повышает качество лигатур.
Способ заключается в том, что приготавливают алюминиевый расплав, перегревают его для получения гомогенного состава. В перегретый алюминиевый расплав подают в виде проволоки легирующий компонент и растворяют его в расплаве. При этом для интенсификации оплавления проволоки и ввода легирующих компонентов в расплав в жидкой фазе между проволокой, являющейся положительным электродом, и алюминиевым расплавом, являющимся отрицательным электродом зажигают электрическую дугу в среде инертного газа.
Все это повышает качество алюминиевых лигатур, производительности процесса приготовления и снижает трудоемкость.
Примером применения предлагаемого способа является изготовление алюминиево-никелевой лигатуры с содержанием 10% никеля. Алюминиевый расплав нагревают до температуры 900°С.
Никелевую проволоку в расчетном количестве диаметром 1,6 мм, являющуюся положительным электродом, подают в расплав, являющийся отрицательным электродом, с помощью подающего механизма со сварочной горелкой для механизированной сварки со скоростью 5 м/мин. Между проволокой и расплавом зажигают электрическую дугу в среде аргона от сварочного источника питания. Напряжение на дуге составляет 23 В, а сила тока 300А. При этом повышается производительность процесса приготовления и снижается трудоемкость. Уменьшение времени приготовления лигатур снижает насыщение расплава оксидными и газовыми включениями, что повышает качество лигатур.
Предлагаемый способ обеспечивает технический эффект и может быть осуществлен с помощью известных в технике средств. Следовательно, он обладает промышленной применимостью.